(57)【要約】  袋状のセパレータを備えた鉛蓄電池であり、セパレータは、袋の内表面を構成する、互いに対向する第１面および第２面と、第１面上に設けられた複数の第１のリブ、および、第２面上に設けられた複数の第２のリブと、袋の外表面を構成する前記第１面の裏面である第３面上に設けられた複数の第３のリブと、袋の外表面を構成する、第１面の裏面である第３面および第２面の裏面である第４面と、第３面上に設けられた複数の第３のリブ、および、第４面上に設けられた第４のリブと、第１面と第２面との接合部と、を備える。第１面上に設けられた第１のリブの少なくとも１つが、第２面上に設けられた第２のリブの少なくとも１つと、接合部において交差している。
2019087681.tif 000002
【特許請求の範囲】
【請求項１】
複数の正極板および複数の負極板がセパレータを介して積層された極板群が、電解液と共にセル室に収容された鉛蓄電池であって、
前記セパレータは、開口を有する袋状であり、
前記セパレータは、
前記袋の内表面を構成する、互いに対向する第１面および第２面と、
前記第１面上に設けられた複数の第１のリブ、および、前記第２面上に設けられた複数の第２のリブと、
前記袋の外表面を構成する、前記第１面の裏面である第３面および前記第２面の裏面である第４面と、
前記第３面上に設けられた複数の第３のリブ、および、前記第４面上に設けられた第４のリブと、
前記第１面と前記第２面との接合部と、を備え、
前記第１面上に設けられた前記第１のリブの少なくとも１つが、前記第２面上に設けられた前記第２のリブの少なくとも１つと、前記接合部において交差している、鉛蓄電池。
【請求項２】
前記セパレータは、前記負極板を収容している、請求項１に記載の鉛蓄電池。
【請求項３】
前記接合部の前記第１面上の周辺領域において、前記第１のリブは、第１方向に直線状に延伸し、
前記接合部の前記第２面上の周辺領域において、前記第２のリブは、前記第１方向と異なる第２方向に直線状に延伸している、請求項１または２に記載の鉛蓄電池。
【請求項４】
前記セパレータは、前記接合部を含む接合領域と、前記接合領域から離間した極板領域とを、前記第１面上および前記第２面上に、それぞれ有し、
前記第１のリブは、前記第１面上の前記接合領域に一定の間隔で設けられた複数の第１の接合リブと、前記第１面上の前記極板領域に一定の間隔で設けられた複数の第１の極板リブと、を含み、
前記第１の接合リブが設けられた間隔が、前記第１の極板リブが設けられた間隔よりも狭い、請求項１〜３のいずれか１項に記載の鉛蓄電池。
【請求項５】
前記第２のリブは、前記第２面上の前記接合領域に一定の間隔で設けられた複数の第２の接合リブと、前記第２面上の前記極板領域に一定の間隔で設けられた複数の第２の極板リブと、を含み、
前記第２の接合リブが設けられた間隔が、前記第２の極板リブが設けられる間隔よりも狭い、請求項４に記載の鉛蓄電池。
【請求項６】
前記第３のリブが、前記第１面上の前記接合領域に対応する前記第３面上の領域に形成されている、請求項４または５に記載の鉛蓄電池。
【請求項７】
前記接合部に、圧着による接合または溶着による接合が形成されている、請求項１〜６のいずれか１項に記載の鉛蓄電池。
【発明の詳細な説明】
【技術分野】
【０００１】
本発明は、鉛蓄電池に関する。
【背景技術】
【０００２】
鉛蓄電池は、車載用、産業用の他、様々な用途で使用されている。鉛蓄電池は、負極板と、正極板と、負極板および正極板の間に介在するセパレータと、電解液とを含む。電解液には、一般に、硫酸水溶液が利用される。【０００３】
特許文献１には、袋状のポリエチレン製セパレータに負極板を収容し、且つ、負極板側にリブを設ける例が開示されている。この例では、リブは、袋状のセパレータの内側に形成される。【０００４】
セパレータを袋状に形成する場合、一般に、セパレータをＵ字状に折り曲げ、両側縁部を接合する。両側縁部の接合の方法として、ギアシール、ヒートシール、および超音波シールによる方法、あるいは、接着材または接着テープを用いる方法が挙げられる（例えば、特許文献２を参照）。
【先行技術文献】
【特許文献】
【０００５】
【特許文献１】特開２０１５−２２７９６号公報
【特許文献２】特開２００９−２４５９０１号公報
【発明の概要】
【発明が解決しようとする課題】
【０００６】
特許文献１に例示されている、内側にリブが形成された袋状のセパレータの製造において、セパレータを接合する場合に、接合面上にリブが形成されているものを用いることができる。【０００７】
しかしながら、接合面上にリブが形成されたセパレータを重ね合わせて接合すると、リブの配置によっては、十分な接合強度が得られないことがある。
【課題を解決するための手段】
【０００８】
本発明の一側面は、複数の正極板および複数の負極板がセパレータを介して積層された極板群が、電解液と共にセル室に収容された鉛蓄電池であって、前記セパレータは、開口を有する袋状であり、
前記セパレータは、前記袋の内表面を構成する、互いに対向する第１面および第２面と、前記第１面上に設けられた複数の第１のリブ、および、前記第２面上に設けられた複数の第２のリブと、
前記袋の外表面を構成する、前記第１面の裏面である第３面および前記第２面の裏面である第４面と、前記第３面上に設けられた複数の第３のリブ、および、前記第４面上に設けられた第４のリブと、
前記第１面と前記第２面との接合部と、を備え、
前記第１面上に設けられた前記第１のリブの少なくとも１つが、前記第２面上に設けられた前記第２のリブの少なくとも１つと、前記接合部において交差している、鉛蓄電池に関する。
【発明の効果】
【０００９】
本開示によれば、鉛蓄電池に用いる袋状セパレータの接合部の強度を高めることができる。
【図面の簡単な説明】
【００１０】
【図１】本発明の一側面に係る鉛蓄電池で用いられるセパレータの外観を模式的に示す図である。
【図２】鉛蓄電池用セパレータを袋状に加工する前のセパレータシートを示す模式図である。
【図３】セパレータシートを重ね合わせたときの内リブの状態を示す模式図である。
【図４】図２の別態様を示す、鉛蓄電池用セパレータを袋状に加工する前のセパレータシートを示す模式図である。
【図５】図２の別態様を示す、鉛蓄電池用セパレータを袋状に加工する前のセパレータシートを示す模式図である。
【図６】図２の別態様を示す、鉛蓄電池用セパレータを袋状に加工する前のセパレータシートを示す模式図である。
【図７】本発明の一側面に係る鉛蓄電池の外観と内部構造を示す、一部を切り欠いた分解斜視図である。
【発明を実施するための形態】
【００１１】
本発明の一側面に係る鉛蓄電池は、複数の正極板および複数の負極板がセパレータを介して積層された極板群が、電解液と共にセル室に収容された鉛蓄電池であり、セパレータは、開口を有する袋状である。セパレータは、袋の内表面を構成する、互いに対向する第１面および第２面と、第１面上に設けられた複数の第１のリブ、および、第２面上に設けられた複数の第２のリブと、を備える。また、セパレータは、袋の外表面を構成する、第１面の裏面である第３面および第２面の裏面である第４面と、第３面上に設けられた複数の第３のリブ、および、第４面上に設けられた第４のリブと、を備える。さらに、セパレータは、第１面と第２面との接合部を備え、第１面上に設けられた第１のリブの少なくとも１つが、第２面上に設けられた第２のリブの少なくとも１つと、接合部において交差している。
【００１２】
セパレータは、第１のリブが形成された第１面と、第２のリブが形成された第２面とを対向させ、対向させたセパレータの第１面と第２面とを接合し、袋状に形成される。セパレータの端部側には、第１面と第２面を袋状に綴じるための接合部が形成されている。
【００１３】
具体的には、例えば、一枚のセパレータシートを半分に折り曲げてＵ字形状に重ね合わせ、折り曲げた部分を下端部とし、左側端部側および右側端部側に接合部を設け、上端部に開口を有する袋状のセパレータとする。また、セパレータシートの右側端部（または左側端部）を折り曲げ部分とし、左側端部側（または右側端部側）および下端部側に接合部を形成し、袋状に形成してもよい。また、２枚のセパレータシートを重ね合わせ、左側端部側、右側端部側、および、下端部側に接合部を形成し、袋状に形成してもよい。この場合、袋状のセパレータは、略四角形の外形を有する。セパレータの外形は、四角形に限られるものではなく、任意の形状（例えば、多角形または円弧形状など）であってもよい。多角形を構成する辺は、厳密な直線である必要はなく、曲線部分や屈折した部分を有していてもよい。例えば、外形形状が略三角形の袋状セパレータを、折り曲げにより作製する場合、接合部は三角形の一辺に対応する一端部側に設けられていればよい。
【００１４】
ここで、袋状のセパレータにおいて、正極板または負極板を挿入するための開口が設けられた方向をセパレータの上側（鉛直方向）とし、その反対側を下側と定義する。また、このようにセパレータの上下を定義したときに、向かって左に位置する方向をセパレータの左側とし、向かって右に位置する方向をセパレータの右側とする。
【００１５】
また、リブとは、セパレータの一面から突出する突起部分を指し、セパレータと極板の密着を抑制し、セパレータの酸化劣化による破れ、および／または浸透短絡を抑制するために設けられる。リブは、所定のパターンでセパレータの表面に設けられる。
【００１６】
セパレータの第１面と第２面は、互いに対向する袋の内表面を構成する。好ましくは、セパレータは、接合領域と極板領域を有する。接合領域は、第１面と第２面とを袋状に綴じる接合部を含む領域であり、接合に係る位置決めマージンなどを考慮し、接合部よりも広い領域に設定されている。好ましくは、接合領域は、セパレータの端部側に設けられ、当該端部までの距離が所定の距離内にある周辺領域を接合領域とすることができる。これに対し、極板領域は、接合領域から離隔した領域であり、セパレータに正極板または負極板を収容したときに、当該正極板または負極板と対向する領域である。
【００１７】
接合領域がセパレータの端部側に設けられている場合、当該端部を含むように接合部を設けるとよい。あるいは、接合領域内において、接合部は、セパレータの端部の輪郭と平行に延伸して形成されていてもよいし、セパレータの端部の輪郭とは異なる任意の輪郭形状で延伸して形成されていてもよい。
【００１８】
セパレータの第１面上には第１のリブが複数設けられ、セパレータの第２面上には第２のリブが複数設けられている。第１のリブは、第１面上の極板領域に形成されていることで、正極板および負極板のいずれか一方の極板が第１面と密着するのを抑制することができる。同様に、第２のリブは、第２面上の極板領域に形成されていることで、上記いずれか一方の極板が第２面と密着するのを抑制することができる。極板領域に設けられた第１のリブおよび第２のリブは、袋状セパレータの内表面に形成され、正極板または負極板を収容したときにセパレータの酸化劣化による破れおよび／または浸透短絡を抑制する。以降において、第１のリブおよび第２のリブを、「内リブ」と総称する。
一般に、第１のリブおよび第２のリブは、複数のリブが、所定の領域内にそれぞれ、隣接するリブと平行に一定の間隔を有するように、線状のパターンで配置される。
【００１９】
第１のリブおよび第２のリブ（内リブ）は、第１面上および第２面上の接合領域にも形成されている。接合領域に内リブが形成されている場合、第１面上の第１のリブと、第２面上の第２のリブが、接合時に重ね合わされ得る。しかしながら、この重ね合わされ方によっては、十分な接合強度が得られないことがある。
【００２０】
例えば、第１面と第２面との接合部において、隣接する第１のリブの間の谷間に、第２のリブがはまり込む（あるいは、隣接する第２のリブの間の谷間に、第１のリブがはまり込む）ことがあり得る。この場合、接合強度は、第１のリブと第２のリブが重なり合う場合よりも低下する。特に、ギアシール等の圧着法による場合は、接合強度の低下傾向が大きくなる。しかしながら、接合装置による接合部の位置決め精度等を考慮すると、第１のリブの谷間に第２のリブがはまり込む（あるいは、第２のリブの谷間に第１のリブがはまり込む）状況を完全に防ぐことは困難であり、接合強度がばらつく一因となる。この結果、鉛蓄電池としての性能にもばらつきが生じることとなる。
【００２１】
これは、溶着と接着とを問わず、内リブを設ける場合に共通の問題であるが、ギアシール法等の圧着に基づく接合法または熱溶着法など、接合部を所定の厚みに圧縮して接合を行う方法において顕著であり、第１のリブと第２のリブのうち一方のリブの谷間に他方のリブがはまり込むことによって、圧着前の接合部の厚みが想定より薄くなる。この結果、所定の厚みに圧縮する際の圧縮率が低下し、接合強度の低下を招き易くなる。
【００２２】
そこで、本発明の一側面では、内リブの配置パターンを工夫し、第１面上に設けられた第１のリブの少なくとも１つが、第２面上に設けられた第２のリブの少なくとも１つと、接合部において交差するようにする。第１のリブと第２のリブが交差するように内リブが配置されることにより、隣接するリブ間の谷間に他のリブがはまり込むのを抑制できる。
【００２３】
ここで、第１のリブと第２のリブが「交差」するとは、第１面と第２面が対向し、第１のリブと第２のリブとが少なくとも点で接触する状態をいう。第１のリブと第２のリブとは、線あるいは面で接触していてもよい。なお、少なくとも点で接触する箇所は、１箇所に限られない。リブの線状のパターンは、直線でもよく、曲線でもよい。また、直線又は曲線の一部が欠けた点線であってもよい。リブのパターンは、それぞれが平行な直線で構成された複数のリブからなるストライプ状のパターンが、リブの製造が容易であり好ましい。第１のリブと第２のリブとが交差する角度については、第１のリブのパターンと第２のリブのパターンとが、好ましくは０．２°以上、より好ましくは０．３°以上の角度で交差しているとよい。交差角が０．２°以上であれば、十分な接合強度が得られる。
【００２４】
接合部の形成方法によっては、接合部において第１のリブと第２のリブが交差しているか否かを、接合部の状態に基づいて判別しづらい場合も考えられる。この場合においても、接合部周辺の領域における第１のリブと第２のリブの配置から、接合部において第１のリブと第２のリブが交差しているか否かを推定することが可能である。例えば、接合領域において、第１のリブと第２のリブが、それぞれ、一定の方向に延伸する直線状に、一定の間隔で複数形成されている場合には、接合部においても同様に、第１のリブと第２のリブが、接合領域におけるリブ延伸方向と同じ方向に延伸する直線状に、接合領域におけるリブ間隔と同じリブ間隔で形成されていると推定することができる。すなわち、接合部の周辺領域におけるリブパターンから接合部におけるリブパターンを内挿または外挿し、第１のリブと第２のリブの交差を推定することが可能である。
【００２５】
好ましくは、接合部の第１面上の周辺領域（接合領域）において、第１のリブが、第１方向に延伸する直線状のパターンで設けられているとしたとき、接合部の第２面上の周辺領域（接合領域）において、第２のリブが、第１方向と異なる第２方向に延伸する直線状のパターンで設けられているとよい。第２のリブが第１のリブと異なる方向に、第１のリブに対して傾いた方向に延伸していることで、第１のリブと第２のリブの交差が、接合部において起き易くなる。これにより、接合強度のばらつきが低減され、接合強度を維持できる。
また、このとき、極板領域においても、第１のリブが、接合領域における第１のリブと同一方向に延伸していることが、リブ加工の容易さの点で好ましい。同様に、極板領域において、第２のリブが、接合領域における第２のリブと同一方向に延伸していることが、リブ加工の容易さの点で好ましい。
【００２６】
好ましくは、第１のリブは、第１面上の接合領域に一定の間隔で設けられた複数の第１の接合リブと、第１面上の極板領域に一定の間隔で設けられた複数の第１の極板リブと、を含む。このとき、第１の接合リブが設けられた間隔を、第１の極板リブが設けられた間隔よりも狭くしてもよい。これにより、接合領域においてより多くの第１のリブを、第２のリブと交差させることができる。
同様に、好ましくは、第２のリブは、第２面上の接合領域に一定の間隔で設けられた複数の第２の接合リブと、第２面上の極板領域に一定の間隔で設けられた複数の第２の極板リブと、を含む。このとき、第２の接合リブが設けられた間隔を、第２の極板リブが設けられた間隔よりも狭くしてもよい。これにより、これにより、接合領域において第１のリブを、より多くの第２のリブと交差させることができる。
接合部内の第１のリブと第２のリブの交差箇所が増加することによって、接合強度を高く維持できる。
【００２７】
好ましくは、セパレータは、袋の外表面を構成する、第１面の裏面である第３面上に設けられた複数の第３のリブを備える。また、より好ましくは、セパレータは、袋の外表面を構成する、第２面の裏面である第４面上に設けられた複数の第４のリブを備える。第３のリブおよび第４のリブは、正極板および負極板のいずれか他方の、セパレータの袋に収容されない極板が、セパレータと密着するのを抑制する。極板領域に設けられた第３のリブおよび第４のリブは、袋状セパレータの外表面に形成され、いずれか他方の極板との接触によるセパレータの酸化劣化による破れおよび／または浸透短絡を抑制する。以降において、第３のリブおよび第４のリブを、「外リブ」と総称する。
【００２８】
内リブおよび外リブを設けた袋状セパレータにより、電池の性能を高めることができる。しかしながら、この場合、充放電特性を高く維持するためにはセパレータ総厚を抑える必要があり、セパレータのベース部分の厚みを薄くせざるをえなくなる。この結果、セパレータ端部の接合強度が低下し易く、接合強度のばらつきの問題がより深刻となる。
【００２９】
第３のリブは、第１面上の接合領域に対応する第３面上の領域（即ち、第１面上の接合領域の裏面側の領域）に設けられていてもよい。また、第４のリブは、第２面上の接合領域に対応する第４面上の領域（即ち、第２面上の接合領域の裏面側の領域）に設けられていてもよい。この場合、圧着等により接合を形成する際には第３のリブまたは第４のリブ（外リブ）も一緒に圧縮される。これにより、圧縮率を高め、接合強度を稼ぐことが可能になる一方で、接合端部の位置決めのばらつきに伴う接合強度のばらつきもより顕著になる。しかしながら、第１のリブと第２のリブが交差するように内リブが配置されることにより、隣接するリブ間の谷間に他のリブがはまり込むのを抑制でき、接合強度を高く維持できる。
【００３０】
このようにして、袋状セパレータの接合部において、第１のリブと第２のリブが交差していることによって、接合強度を維持できる。上記の効果を奏するのは、ギアシールによる圧着法に限られず、熱溶着等においても、効果が得られる。これらの場合、セパレータは、接合部には、圧着による接合または溶着による接合が形成されている。
【００３１】
上述の袋状セパレータは、袋状セパレータが負極板を収容する場合に効果的であり、耐浸透短絡性を高めることができる。
【００３２】
以下、本発明の実施形態に係る鉛蓄電池について、特にセパレータの態様を、図面を参照して詳細に説明する。しかしながら、本発明は以下の実施形態に限定されるものではない。また、以降の図面では、セパレータの接合領域における内リブの様子を強調して記載しており、実際のセパレータの各部の構成比率と、図面上の対応する各部の構成比率は一致しないことがある。
【００３３】
図１に、本発明の実施形態に係る鉛蓄電池で用いる袋状のセパレータを袋の外側から見た模式的な概略図を示す。図２に、図１のセパレータを袋状に加工する前のセパレータシートを模式的に示す。セパレータ１００は、微多孔膜で構成された袋状のベース部１０１と、ベース部１０１の内表面（第１面または第２面）から突出する内リブ１０２ａ〜１０２ｄと、ベース部１０１の外表面（第３面）から突出する外リブ１０４ａ、１０４ｂとを備える。ただし、内リブ１０２ａ〜１０２ｄは袋状のセパレータの内部にあることから、図１では示されていない。セパレータ１００内に負極板が収容される場合、内リブ１０２ａ〜１０２ｄが負極板側に位置し、外リブ１０４ａ、１０４ｂが正極板側に位置する。セパレータ１００内に正極板が収容される場合、外リブ１０４ａ、１０４ｂが負極板側に位置し、内リブ１０２ａ〜１０２ｄが正極板側に位置する。セパレータ１００内に負極板が収容される構成と、セパレータ１００内に正極板が収容される構成のどちらも可能である。
【００３４】
セパレータ１００は、ポリマー材料で形成され得る。少なくともベース部は、多孔性のシートであり、多孔性のフィルムと呼ぶこともできる。セパレータ１００は、ポリマー材料で形成されたマトリックス中に分散した充填剤（例えば、シリカなどの粒子状充填剤、および／または繊維状充填剤）を含んでもよい。セパレータ１００は、耐酸性を有するポリマー材料で構成することが好ましい。このようなポリマー材料としては、ポリエチレン、ポリプロピレンなどのポリオレフィンが好ましい。
【００３５】
ベース部１０１の平均厚みは、例えば、０．１５ｍｍ以上０．３ｍｍ以下であり、０．１８ｍｍ以上０．２７ｍｍ以下であることが好ましい。ベース部の平均厚みがこのような範囲である場合、充放電特性を高く維持しながら、内リブおよび必要に応じて外リブの高さを確保し易くなる。ベース部の平均厚みは、セパレータの断面写真において、任意に選択した５箇所についてベース部の厚みを計測し、平均化することにより求められる。
【００３６】
セパレータ１００は、極板領域１０６と、セパレータの左側端部側に設けられた接合領域１０８ａと、セパレータの右側端部側に設けられた接合領域１０８ｂとを有する。接合領域１０８ａ、１０８ｂのそれぞれに、第１面と第２面との接合（接合部）１０９ａ、１０９ｂが形成されている。
【００３７】
極板領域１０６の第１面および第２面上には、内リブ１０２ａ（第１の極板リブ）および内リブ１０２ｂ（第２の極板リブ）が設けられ（図２〜図５参照）、極板領域１０６の第３面上には、外リブ１０４ａが設けられている。鉛蓄電池を構成した際には、極板領域１０６において、セパレータ１００が正極板または負極板と対向する。このとき、内リブ１０２ａ、１０２ｂ、および、外リブ１０４ａは、ベース部１０１が正極板または負極板と直接接触するのを防ぐ。一方で、接合領域１０８ａ、１０８ｂの第１面および第２面上には、内リブ１０２ｃ（第１の接合リブ）および内リブ１０２ｄ（第２の接合リブ）が設けられている（図２〜図５参照）。また、接合領域１０８ａ、１０８ｂの第３面上には、外リブ１０４ｂが設けられている。
【００３８】
図１に示すセパレータ１００は、内リブ１０２ａ〜１０２ｄ、および、外リブ１０４ａ、１０４ｂを予め形成した一枚のセパレータシートをＵ字形状に半分に折り曲げ、左端部側および右側端部側を例えばギアシール等の方法により接合することにより形成される。図２に、半分に折り曲げ、左右端部側に接合を形成する前のセパレータシート１１０を模式的に示す。なお、図２は、セパレータシートを内リブ１０２ａ〜１０２ｄが形成された第１面および第２面側から見た概略図であり、外リブ１０４ａ、１０４ｂは裏面側に存在するため図示していない。
【００３９】
図２に示すように、第１面上の極板領域１０６に内リブ１０２ａが、第２面上の極板領域１０６に内リブ１０２ｂが設けられている。接合領域１０８ａ、１０８ｂの第１面上に内リブ１０２ｃが、接合領域１０８ａ、１０８ｂの第２面上に内リブ１０２ｄが設けられている。内リブ１０２ａ〜１０２ｄは、それぞれ、セパレータシートの長辺に平行な方向に、所定の間隔で、直線状のストライプパターンで形成されている。図２では、接合領域１０８ａ、１０８ｂに設けられた内リブ１０２ｃ、１０２ｄのリブ間隔を、極板領域１０６に設けられた内リブ１０２ａ、１０２ｂのリブ間隔よりも狭くしている。
【００４０】
本実施形態において、図２に示すセパレータシートを折り曲げ、図１に示す袋状のセパレータ１００を形成する場合、セパレータシートの短辺に平行な方向Ｘを軸としてセパレータシートを折り曲げるのではなく、図２の鎖線で示すように、短辺に平行な方向から僅かにずれた方向Ｙを軸として、セパレータシートを折り曲げ、接合領域１０８ａ、１０８ｂの左右端部側を接合する。この結果、第１面と第２面とを対向させ、袋状のセパレータを形成したとき、内リブ１０２ａ〜１０２ｄは、鉛直方向から僅かに傾いた方向に延伸する。また、第１面上の内リブ１０２ａ、１０２ｃと、第２面上の内リブ１０２ｂ、１０２ｄとは、互いに逆の方向に鉛直方向から傾いて延伸するため、第１面と第２面とを対向させたとき、各接合領域１０８ａ、１０８ｂにおいて、内リブ１０２ｃと内リブ１０２ｄを交差させることができる。このとき、極板領域１０６においても、内リブ１０２ａと内リブ１０２ｂが交差する。そして、接合領域１０８ａ、１０８ｂ内の、内リブ１０２ｃと内リブ１０２ｄとの交差を少なくとも１箇所含む領域に接合を形成する。
【００４１】
接合領域１０８ａ、１０８ｂの左右端部側を接合させる際に、内リブ１０２ｃと内リブ１０２ｄが接合部で交差することによって、内リブ１０２ｃの１つが第２面上に所定の間隔で設けられた内リブ１０２ｄの間の谷間にはまり込む、あるいは、内リブ１０２ｄの１つが第１面上に所定の間隔で設けられた内リブ１０２ｃの間の谷間にはまり込むのを抑制し易くなる。この結果、接合強度のばらつきが低減され、接合強度を維持できる。
【００４２】
図３に、第１面と第２面を対向させたときの、接合領域１０８ａにおけるセパレータシートの内リブの状態を示す。図３では、記載が煩雑になるのを避けるため、外リブの記載を省略している。
【００４３】
図２に示すセパレータシートを半分に折り曲げたとき、折り曲げる軸がセパレータシートの短辺に平行な方向Ｘからずれており、且つずれ角が小さい場合、内リブ１０２ｃ、１０２ｄの位置関係によっては、図３（ａ）に示すように、内リブ１０２ｃと内リブ１０２ｄは重なり合わないことがある。この場合、内リブ１０２ｃの間の谷間に、内リブ１０２ｄが嵌まり込み、内リブ１０２ｄの間の谷間に、内リブ１０２ｃが嵌まり込んでいる。
【００４４】
一方、ずれ角が大きい場合、図３（ｂ）に示すように、内リブ１０２ｃ、１０２ｄの位置関係によらず、内リブ１０２ｃと内リブ１０２ｄが交差する。この場合に、接合強度を高く維持できる。
【００４５】
セパレータシートを半分に折り曲げる場合に、折り曲げる軸のずれ角が同じであっても、セパレータシートを折り曲げる位置（セパレータシートの長手方向における位置）によっては、内リブ１０２ｃに対する内リブ１０２ｄの相対位置が左右方向にばらつく。ずれ角が小さい場合であっても、内リブ１０２ｃと内リブ１０２ｄとが交差したセパレータシートを得ることは可能である。しかしながら、折り曲げ位置次第で、内リブ１０２ｃと内リブ１０２ｄとが交差する場合と、交差しない場合（図３（ａ））との両方が起こり得るため、接合強度にばらつきが生じ得る。しかしながら、Ｘを軸としてセパレータシートを折り曲げる場合と比べると、接合強度のばらつきは低減されている。
【００４６】
内リブ１０２ｄが設けられた間隔をＤとし、内リブ１０２ｄの長さをＬとする。セパレータシートを折り曲げる軸Ｙの短辺に平行な方向Ｘからのずれ角をθとすると、内リブ１０２ｃと内リブ１０２ｄとは、互いに反対方向にθだけ傾くため、交差角は２θとなる。この場合、
ｔａｎ２θ  ≧  Ｄ／Ｌ
を満たすとき、内リブ１０２ｃを内リブ１０２ｄと、１箇所以上で確実に交差させることができ、接合強度を高く、且つ接合強度のばらつきを低く維持できる。この場合、端部側から数えて２番目に位置する内リブ１０２ｄが含まれるように、接合部のセパレータシート端部からの幅を設定すると、接合部には、内リブ１０２ｃと内リブ１０２ｄとの交差箇所が少なくとも１箇所含まれる。最も端部側に位置する内リブ１０２ｄの当該端部までの距離をＷとすると、接合部は、端部を含み、幅Ｄ＋Ｗ以上の領域に設定すればよい。また、接合されない部分が生じることを防ぐため、接合部の幅はセパレータ端部のずれ（二つ折りにしたときのセパレータの接合部側の端部の長さをＬ２として、Ｌ２ｔａｎ２θ）を超えるように設定することが好ましい。
【００４７】
図４、図５は、図２とは別のセパレータシートの態様を示す概略図である。図４に示すセパレータシート１１１では、内リブ１０２ａ〜１０２ｄを、図２のようにセパレータシートの長辺に平行な方向（鉛直方向）に延伸させるのではなく、長辺に平行な方向から僅かに傾けた方向に延伸させている。この場合に、セパレータシートの短辺に平行な方向を軸としてセパレータシートを折り曲げると、第１面上の内リブ１０２ａ、１０２ｃと、第２面上の内リブ１０２ｂ、１０２ｄとは、互いに逆の方向に鉛直方向から傾いて延伸する。したがって、第１面と第２面を対向させ、左右端部側に接合を形成したとき、接合領域１０８ａ、１０８ｂ内の接合部において、内リブ１０２ｃと内リブ１０２ｄを交差させることができる。また、このとき、極板領域１０６において、内リブ１０２ａと内リブ１０２ｂが交差する。
【００４８】
図４において、セパレータシート１１１を二つ折りにする軸を、図２に示す軸Ｙのように、セパレータシートの短辺に平行な方向から傾けてもよい。内リブ１０２ｃと内リブ１０２ｄとが交差する角度をより大きくでき、接合部において、内リブ１０２ｃと内リブ１０２ｄとを交差させ易くなる。
【００４９】
図５に示すセパレータシート１１２は、接合領域における内リブ１０２ｃ、１０２ｄを、直線ではなく、波打ちながら実質的に鉛直方向に延伸する曲線のストライプパターンとしたものである。この場合に、セパレータシートの短辺に平行な方向を軸としてセパレータシートを折り曲げ、第１面と第２面を対向させると、接合領域１０８ａ、１０８ｂにおいて、一本の内リブ１０２ｃを、一又は複数の内リブ１０２ｄと、複数の箇所で交差させることができる。また、一本の内リブ１０２ｄを、一又は複数の内リブ１０２ｃと、複数の箇所で交差させることができる。交差箇所が増えることから、接合強度のばらつきがより低減され、高い接合強度を維持できる。
【００５０】
接合領域における内リブの平均高さは、端部での突刺強度の点から０．０５ｍｍ以上であることが好ましく、接合エネルギー不足等による接合不良を抑制する点で０．５ｍｍ以下が好ましい。極板領域の内リブの平均高さは正極板に対向する場合は酸化劣化抑制のため０．３ｍｍ以上が好ましく、負極板に対向する場合は浸透短絡抑制のため０．０５ｍｍ以上が好ましい。一方で、極板領域における内リブの平均高さは、充放電特性を高く維持する観点から、０．５ｍｍ以下が好ましい。なお、内リブの高さとは、内リブの所定の位置におけるベース部（セパレータシート）の一方の主面（第１面または第２面）から内リブの頂部までの距離を言う。内リブの平均高さは、ベース部の一方の主面において、内リブの任意に選択される１０箇所において計測した内リブの高さを平均化することにより求められる。
【００５１】
図２〜図５において、内リブ１０２ａ〜１０２ｄのパターンとしてストライプ状のパターンを例示した。しかしながら、内リブのパターンは特に制限されない。内リブは、ランダムに形成されていてもよく、ストライプ状、曲線状、格子状などに形成されていてもよい。また、図５に例示するように、内リブのパターンは、極板領域と接合領域とで異なっていてもよい。電解液をより拡散し易くする観点からは、第１面上または第２面上の少なくとも極板において、複数の内リブがストライプ状に並ぶように形成することが好ましい。ストライプ状の内リブの向きは特に制限されず、例えば、複数の内リブは、高さ方向や幅方向に沿って形成してもよい。充電時に発生するガスの滞留による内部抵抗の上昇を抑制する観点からは、複数の内リブを、高さ方向に沿ってストライプ状に形成することが好ましい。一方で、充電時に発生する高濃度硫酸の沈降を抑制し、成層化を抑制する観点からは、複数の内リブを、幅方向に沿ってストライプ状に形成することが好ましい。なお、高さ方向とは、袋状セパレータの開口がある方向であり、幅方向とは、高さ方向に垂直な方向を指す。
【００５２】
図６は、図２、図４および図５とは別のセパレータシートの態様を示す概略図である。図６は、セパレータシート１１４を第３面（第４面）側から見た図であるが、右上の直角三角形の領域を紙面側に折り返すことによって、第１面（第２面）側の状態が併せて示されている。セパレータシート１１４の紙面側が外表面となり、紙面の裏面側が内表面となるようにセパレータシートを二つ折り（山折り）にし、袋状のセパレータが形成される。このとき、二つ折りにしたセパレータシート１１４の互いに対向する内表面の一方が第１面を、他方が第２面を構成する。二つ折りにしたセパレータシート１１４の外表面のうち、第１面の離面に位置する外表面が第３面を、第２面の離面に位置する外表面が第４面を構成する。
【００５３】
図６に示すセパレータシート１１４では、複数の外リブ１０４ａおよび１０４ｂが、高さ方向に沿ってストライプ状に並ぶように形成されている。一方、複数の内リブ１０２ｅが、幅方向に沿ってストライプ状に並ぶように形成されている。内リブ１０２ｅの間隔は、接合領域および極板領域ともに同じである。一方、接合領域の外リブ１０４ｂの間隔を、極板領域の外リブ１０４ａよりも狭くしている。セパレータシート１１４は、負極板を袋状のセパレータに収容する場合に好適に用いられる。セパレータシート１１４も、セパレータシートの短辺に平行な方向から僅かにずれた方向Ｙを軸として、セパレータシートを折り曲げ、接合部を形成することで、対向する内リブ１０２ｅ同士を交差させることができる。
【００５４】
図２および図４〜図６に示すセパレータシートを用いることで、複数の内リブは、袋状セパレータの高さ方向から僅かに傾いた方向に延伸する場合や、あるいは、幅方向から僅かに傾いた方向に延伸する場合が考えられるが、その場合であっても上述の効果が得られる。
【００５５】
ストライプ状または格子状の内リブの間隔は、極板領域において、突刺強度、耐酸化性、耐浸透短絡性の観点から、０．５ｍｍ以上１０ｍｍ以下であることが好ましい。例えば、極板の面積の７０％以上にこのような間隔で内リブが形成されていることが好ましい。
【００５６】
これに対し、接合領域における内リブは、極板領域における内リブの間隔よりも密にすることが、内リブを確実に交差させることができ、また、交差箇所を増やすことができるため、好ましい。具体的に、ストライプ状または格子状の内リブの間隔は、接合領域において、極板領域における内リブの間隔より狭く、０．５ｍｍ以上２．０ｍｍ以下であることが好ましい。
なお、内リブの間隔とは、隣接する第１のリブまたは第２のリブの頂部間距離（より具体的には、内リブを横切る方向における隣接する内リブの中心間距離）である。
【００５７】
外リブの平均高さは、極板領域においては正極板と対向する場合は酸化劣化抑制のため０．３ｍｍ以上であることが好ましく、負極板と対向する場合は浸透短絡抑制のため０．０５ｍｍ以上であることが好ましい。一方で、極板領域における外リブの平均高さは、充放電特性を高く維持する観点から、０．５ｍｍ以下が好ましい。接合領域の外リブの平均高さは、端部での突刺強度の点から０．０５ｍｍ以上であることが好ましく、接合エネルギー不足等による接合不良を抑制する点で０．５ｍｍ以下が好ましい。
い。
なお、外リブの平均高さは、内リブの場合に準じて求められる。外リブの高さは、内リブの場合に準じて、外リブの所定の位置におけるベース部の外表面（第３面または第４面）から外リブの頂部までの距離を言う。
【００５８】
外リブのパターンや向きは、内リブ同様、特に制限されない。例えば、内リブについて上述したものから選択することができる。ストライプ状や格子状の外リブの間隔は、極板領域において、突刺強度、耐酸化性、耐浸透短絡性の観点から、０．５ｍｍ以上１０ｍｍ以下であることが好ましい。例えば、極板領域の面積の７０％以上にこのようなピッチの外リブが形成されていることが好ましい。
【００５９】
これに対し、接合領域における外リブの間隔は、圧着法等で接合する場合の圧縮率を稼ぎ、接合強度を高める観点から、極板領域における外リブの間隔より狭く、０．５ｍｍ以上２．０ｍｍ以下であることが好ましい。
なお、外リブの間隔とは、隣接する第３のリブまたは第４のリブの頂部間距離（より具体的には、外リブを横切る方向における隣接する外リブの中心間距離）である。
【００６０】
上述した内リブの間隔および高さの範囲、および、外リブの間隔および高さの範囲は、特に断らない限り、特にセパレータが負極板を収容する場合に好適な範囲である。セパレータが正極板を収容する場合には、極板領域における内リブの間隔および高さの範囲として、極板領域における上述した外リブの間隔および高さの範囲を選択し、極板領域における外リブの間隔および高さの範囲として、極板領域における上述した内リブの間隔および高さの範囲を選択することができる。
【００６１】
セパレータは、例えば、造孔剤（ポリマー粉末などの固形造孔剤、および／またはオイルなどの液状造孔剤など）とポリマー材料などとを含む樹脂組成物を、シート状に押し出し成形した後、造孔剤を除去して、ポリマー材料のマトリックス中に細孔を形成することにより得られる。リブは、例えば、押出成形する際に形成してもよく、シート状に成形した後または造孔剤を除去した後に、リブと対応する溝を備えたローラー等により転写することにより形成してもよい。充填剤を用いる場合には、樹脂組成物に添加することが好ましい。
【００６２】
以下、本発明の実施形態に係る鉛蓄電池について、主要な構成要件ごとに詳細に説明するが、本発明は以下の実施形態に限定されるものではない。また、鉛蓄電池のセパレータとしては、上述した本実施形態のセパレータを用いるため、セパレータ以外の構成要件について説明する。
【００６３】
（電解液）
電解液は、水溶液に硫酸を含む。電解液は、必要に応じてゲル化させてもよい。電解液は、必要に応じて、鉛蓄電池に利用される添加剤を含むことができる。
化成後で満充電状態の鉛蓄電池における電解液の２０℃における比重は、例えば、１．１０ｇ／ｃｍ3以上１．３５ｇ／ｃｍ3以下である。
【００６４】
（正極板）
鉛蓄電池の正極板には、ペースト式とクラッド式がある。
ペースト式正極板は、正極集電体と、正極電極材料とを具備する。正極電極材料は、正極集電体に保持されている。ペースト式正極板では、正極電極材料は、正極板から正極集電体を除いたものである。正極集電体は、負極集電体と同様に形成すればよく、鉛または鉛合金の鋳造や、鉛または鉛合金シートの加工により形成することができる。
【００６５】
クラッド式正極板は、複数の多孔質のチューブと、各チューブ内に挿入される芯金と、芯金が挿入されたチューブ内に充填される正極電極材料と、複数のチューブを連結する連座とを具備する。クラッド式正極板では、正極電極材料は、正極板から、チューブ、芯金、および連座を除いたものである。
【００６６】
正極集電体に用いる鉛合金としては、耐食性および機械的強度の点で、Ｐｂ−Ｃａ系合金、Ｐｂ−Ｃａ−Ｓｎ系合金が好ましい。正極集電体は、組成の異なる鉛合金層を有してもよく、合金層は複数でもよい。芯金には、Ｐｂ−Ｃａ系合金やＰｂ−Ｓｂ系合金を用いることが好ましい。
【００６７】
正極電極材料は、酸化還元反応により容量を発現する正極活物質（二酸化鉛もしくは硫酸鉛）を含む。正極電極材料は、必要に応じて、アンチモン（Ｓｂ）などの他の添加剤を含んでもよい。
【００６８】
未化成のペースト式正極板は、負極板の場合に準じて、正極集電体に、正極ペーストを充填し、熟成、乾燥することにより得られる。正極ペーストは、鉛粉、添加剤、水、硫酸を練合することで調製される。
未化成のクラッド式正極板は、芯金が挿入されたチューブに、必要に応じて添加剤と鉛粉またはスラリー状の鉛粉とを混合し、混合物を充填し、複数のチューブを連座で結合することにより形成される。
その後、未化成の正極板を化成することにより、正極板が形成される。
【００６９】
（負極板）
鉛蓄電池の負極板は、負極集電体と、負極電極材料とで構成されている。負極電極材料は、負極板から負極集電体を除いたものである。負極集電体は、鉛（Ｐｂ）または鉛合金の鋳造により形成してもよく、鉛または鉛合金シートを加工して形成してもよい。加工方法としては、例えば、エキスパンド加工や打ち抜き（パンチング）加工が挙げられる。
【００７０】
負極集電体に用いる鉛合金は、Ｐｂ−Ｓｂ系合金、Ｐｂ−Ｃａ系合金、Ｐｂ−Ｃａ−Ｓｎ系合金のいずれであってもよい。これらの鉛もしくは鉛合金は、更に、添加元素として、Ｂａ、Ａｇ、Ａｌ、Ｂｉ、Ａｓ、Ｓｅ、Ｃｕなどからなる群より選択された少なくとも１種を含んでもよい。
【００７１】
負極電極材料は、酸化還元反応により容量を発現する負極活物質（鉛もしくは硫酸鉛）を含んでおり、防縮剤、カーボンブラックのような炭素質材料、硫酸バリウムなどを含んでもよく、必要に応じて、他の添加剤を含んでもよい。
【００７２】
充電状態の負極活物質は、海綿状鉛であるが、未化成の負極板は、通常、鉛粉を用いて作製される。
【００７３】
負極板は、負極集電体に、負極ペーストを充填し、熟成および乾燥することにより未化成の負極板を作製し、その後、未化成の負極板を化成することにより形成できる。負極ペーストは、鉛粉と有機防縮剤および必要に応じて各種添加剤に、水と硫酸を加えて混練することで作製する。
【００７４】
化成は、鉛蓄電池の電槽内に未化成の正負極板群を収容して行うことができる。必要に応じてセル間接続や蓋溶着をおこなった後に電解液を注液して電槽内で化成をおこなってもよい。また、正負極板の化成を個別に行った後に鉛蓄電池または極板群の組立をおこなってもよい。
【００７５】
図７に、本発明の実施形態に係る鉛蓄電池の一例の外観を示す。
鉛蓄電池１は、極板群１１と電解液（図示せず）とを収容する電槽１２を具備する。電槽１２内は、隔壁１３により、複数のセル室１４に仕切られている。各セル室１４には、極板群１１が１つずつ収納されている。電槽１２の開口部は、負極端子１６および正極端子１７を具備する蓋１５で閉じられる。蓋１５には、セル室毎に液口栓１８が設けられている。補水の際には、液口栓１８を外して補水液が補給される。液口栓１８は、セル室１４内で発生したガスを電池外に排出する機能を有してもよい。
【００７６】
極板群１１は、それぞれ複数枚の負極板２および正極板３を、セパレータ４を介して積層することにより構成されている。ここでは、負極板２を収容する袋状のセパレータ４を示すが、袋状のセパレータ４が正極板３を収容していてもよい。電槽１２の一方の端部に位置するセル室１４では、複数の負極板２を並列接続する負極棚部６が貫通接続体８に接続され、複数の正極板３を並列接続する正極棚部５が正極柱７に接続されている。正極柱７は蓋１５の外部の正極端子１７に接続されている。電槽１２の他方の端部に位置するセル室１４では、負極棚部６に負極柱９が接続され、正極棚部５に貫通接続体８が接続される。負極柱９は蓋１５の外部の負極端子１６と接続されている。各々の貫通接続体８は、隔壁１３に設けられた貫通孔を通過して、隣接するセル室１４の極板群１１同士を直列に接続している。
【００７７】
［実施例］
以下、本発明を実施例および比較例に基づいて具体的に説明するが、本発明は以下の実施例に限定されるものではない。
【００７８】
《鉛蓄電池Ａ１》
（１）負極板の作製
鉛粉、水、希硫酸、カーボンブラック、有機防縮剤を混合して、負極ペーストを得た。負極ペーストを、負極集電体としてのＰｂ−Ｃａ−Ｓｎ系合金製のエキスパンド格子の網目部に充填し、熟成、乾燥し、未化成の負極板を得た。有機防縮剤には、リグニンスルホン酸ナトリウムを用いた。カーボンブラックおよび有機防縮剤は、それぞれ、負極電極材料１００質量％に含まれる含有量が、それぞれ、共に０．２質量％となるように、添加量を調整して、負極ペーストに配合した。
【００７９】
（２）正極板の作製
鉛粉と、水と、硫酸とを混練させて、正極ペーストを作製した。正極ペーストを、正極集電体としてのＰｂ−Ｃａ−Ｓｎ系合金製のエキスパンド格子の網目部に充填し、熟成、乾燥し、未化成の正極板を得た。
【００８０】
（３）セパレータの作製
ポリエチレン製の微多孔膜で形成され、両面にリブが形成された１枚のセパレータシートを二つ折りにし、左右端部を接合し、袋状のセパレータＡとした。図２に示すセパレータシートにおいて、内リブの間隔を極板領域において２．０ｍｍ、接合領域（左右端部から５ｍｍまでの周辺領域）において１．０ｍｍとし、内リブの高さを極板領域および接合領域ともに０．１ｍｍとしたものを用いた。また、外リブの間隔を極板領域において８．０ｍｍ、接合領域において１．０ｍｍとし、外リブの高さを極板領域において０．４ｍｍ、接合領域において０．２ｍｍとした。また、セパレータのベース部の平均厚みは、０．２５ｍｍであった。
【００８１】
なお、内リブおよび外リブを含む全てのリブは、突出部の断面形状が略等脚台形状であり、リブの幅はセパレータベース面の底部において０．２５ｍｍ、頂部において０．１５ｍｍとした。袋状セパレータの内表面の両面（第１面および第２面）に内リブが形成され、且つ、外表面の両面（第３面および第４面）に外リブが形成されるように、セパレータシート内にリブを配置した。セパレータシートは長辺の長さ２５０ｍｍ、短辺の長さ１５２ｍｍの長方形状で、全てのリブはセパレータシートの長辺に平行に、直線状に延伸するストライプパターンで形成した。
【００８２】
セパレータシートを二つに折る際に、セパレータシートを折り曲げる方向を短辺に平行な方向から僅かにずらし、対向する内リブ同士が重ならないように（図３（ａ））折り曲げた。その後、左右端部の３ｍｍの領域をギアシール法にて接合し、袋状のセパレータを得た。折り曲げしろを除いた内リブの長さＬは、接合領域および極板領域ともに１２４ｍｍであり、接合領域における内リブの頂部間の間隔Ｄは上述の通り１．０ｍｍであった。最も端部側に位置する内リブの頂部の当該端部からの距離Ｗは０．４ｍｍであった。セパレータシートを折り曲げる軸Ｙの、短辺に平行な方向Ｘからのずれ角θは、０．２°（内リブ同士の交差角２θ＝０．４°）とした。
【００８３】
セパレータシートの第１領域上に未化成の負極板を押し当てた状態でセパレータシートを折り曲げ、左右端部を接合し、セパレータの袋状加工と負極板の収容を並行して行った。
【００８４】
（４）鉛蓄電池の作製
負極板が収容された袋状セパレータＡと正極板とを積層し、セル当たり未化成の負極板８枚と未化成の正極板８枚とで極板群を形成した。
極板群をポリプロピレン製の電槽に挿入し、電解液を注液して、電槽内で化成を施して、公称電圧１２Ｖおよび公称容量が４８Ａｈ（５時間率）の液式の鉛蓄電池Ａ１を組み立てた。
【００８５】
《鉛蓄電池Ａ２》
セパレータＳ１の作製において、セパレータシートを二つに折る際に、セパレータシートを折り曲げる軸を変更した。対向する内リブ同士が交差するように（図３（ｂ））、セパレータシートを折り曲げる軸Ｙの、短辺に平行な方向Ｘからのずれ角θを、０．５°（内リブ同士の交差角２θ＝１°）とした。これ以外については、鉛蓄電池Ａ１と同様にして鉛蓄電池Ａ２を作製した。
【００８６】
《鉛蓄電池Ａ３》
セパレータＳ１と異なる袋状セパレータを作成した。
ポリエチレン製の微多孔膜で形成され、両面にリブが形成された１枚のセパレータシートを二つ折りにし、左右端部を接合し、袋状のセパレータＳ２とした。図６に示すセパレータシートにおいて、内リブの間隔を極板領域および接合領域（左右端部から５ｍｍまでの周辺領域）ともに０．５ｍｍとし、内リブの高さを極板領域および接合領域ともに０．１ｍｍとしたものを用いた。また、外リブの間隔を極板領域において８．０ｍｍ、接合領域において０．５ｍｍとし、外リブの高さを極板領域において０．４ｍｍ、接合領域において０．２ｍｍとした。また、セパレータのベース部の平均厚みは、０．２５ｍｍであった。
【００８７】
なお、内リブおよび外リブを含む全てのリブは、突出部の断面形状が略等脚台形状であり、リブの幅はセパレータベース面の底部において０．２ｍｍ、頂部において０．１ｍｍとした。袋状セパレータの内表面の両面（第１面および第２面）に内リブが形成され、且つ、外表面の両面（第３面および第４面）に外リブが形成されるように、セパレータシート内にリブを配置した。セパレータシートは長辺の長さ２５０ｍｍ、短辺の長さ１５２ｍｍの長方形状で、全ての内リブはセパレータシートの長辺に垂直に、全ての外リブはセパレータシートの長辺に平行に、直線状に延伸するストライプパターンで形成した。
【００８８】
セパレータシートを二つに折る際に、セパレータシートを折り曲げる方向を短辺に平行な方向から僅かにずらし、対向する内リブ同士が重ならないように折り曲げた。その後、左右端部の３ｍｍの領域をギアシール法にて接合し、袋状のセパレータを得た。折り曲げしろを除いた内リブの長さＬは、第１領域および第２領域のいずれも、接合領域および極板領域ともにセパレータシートの短辺の長さに等しい１５２ｍｍであり、接合領域における内リブの頂部間の間隔Ｄは上述の通り０．５ｍｍであった。最も端部側に位置する内リブの頂部の当該端部からの距離Ｗは０ｍｍであった。セパレータシートを折り曲げる軸Ｙの、短辺に平行な方向Ｘからのずれ角θは、０．０５°（内リブ同士のなす角２θ＝０．１°）とした。なお、折り曲げしろを除いた外リブの長さは、接合領域および主領域ともに１２４ｍｍであり、接合領域における外リブの頂部間の間隔は上述の通り０．５ｍｍであった。最も端部側に位置する外リブの頂部の当該端部からの距離は０．４ｍｍであった。
【００８９】
セパレータＳ２に負極板を収容して極板群を形成し、鉛蓄電池Ａ３を作製した。
《鉛蓄電池Ａ４》
セパレータＳ２の作製において、セパレータシートを二つに折る際に、セパレータシートを折り曲げる軸を変更した。対向する内リブ同士が交差するように、セパレータシートを折り曲げる軸Ｙの、短辺に平行な方向Ｘからのずれ角θを、０．５°（内リブ同士の交差角２θ＝１°）とした。これ以外については、鉛蓄電池Ａ３と同様にして鉛蓄電池Ａ２を作製した。
【００９０】
《鉛蓄電池Ｂ１》
セパレータＳ１に正極板を収容して極板群を形成したほかは、鉛蓄電池Ａ１と同様の方法で鉛蓄電池Ｂ１を作製した。
【００９１】
《鉛蓄電池Ｂ２》
セパレータＳ１に正極板を収容して極板群を形成したほかは、鉛蓄電池Ａ２と同様の方法で鉛蓄電池Ｂ２を作製した。
鉛蓄電池Ｂ１およびＢ２においては、セパレータシートの内リブの間隔を極板領域において８．０ｍｍ、接合領域（左右端部から５ｍｍまでの周辺領域）において１．０ｍｍとし、内リブの高さを極板領域において０．４ｍｍ、接合領域において０．２ｍｍとした。また、外リブの間隔を極板領域において２．０ｍｍ、接合領域において１．０ｍｍとし、外リブの高さを極板領域および接合領域ともに０．１ｍｍとした。
【００９２】
《鉛蓄電池Ｂ３》
セパレータＳ２の作成において、セパレータシートを折り曲げる方向を逆にして、セパレータＳ３を作成した。すなわち、セパレータＳ３は、内リブと外リブの関係がセパレータＳ２と逆であり、内リブはセパレータシートの長辺に平行に、外リブはセパレータシートの長辺に垂直に、直線状に延伸している。セパレータＳ３の内リブの間隔、高さ、および長さは、それぞれ、セパレータＳ２の外リブの間隔、高さ、および長さと同じであり、セパレータＳ３における外リブの間隔、高さ、および長さは、それぞれ、セパレータＳ２における内リブの間隔、高さ、および長さと同じである。
【００９３】
セパレータＳ３に正極板を収容して極板群を形成したほかは、鉛蓄電池Ａ３と同様の方法で、鉛蓄電池Ｂ３を作製した。
【００９４】
《鉛蓄電池Ｂ４》
袋状セパレータＳ３に正極板を収容して極板群を形成したほかは、鉛蓄電池Ａ４と同様の方法で鉛蓄電池Ｂ４を作製した。
【００９５】
［評価１：振動による下部短絡発生］
ＪＩＳ  Ｄ  ５３０１：２００６に規定される重負荷寿命試験を１５０サイクル行った後、以下の振動試験を実施し、下部短絡の発生率を比較した。
振動方向：上下の単振動
加速度：６Ｇ
振動数：３０Ｈｚ
加振時間：２時間
【００９６】
［評価２：耐浸透短絡性］
下記のサイクルで充放電を繰り返し、浸透短絡が発生したサイクル数を評価した。
１．  放電：９．６Ａ（終止電圧１０．５Ｖ）
２．  定抵抗放電：１０Ω抵抗接続×７日間
３．  充電：１４．４Ｖ／５０Ａ×６０分
上記１〜３を１サイクルとして繰り返し、浸透短絡の発生により充電電流および電圧のふらつきが生じた時点のサイクル数を求めた。鉛蓄電池Ａ１のサイクル数を１００とした相対比で、各鉛蓄電池の耐浸透短絡性を評価した。
【００９７】
鉛蓄電池Ａ１〜Ａ４、Ｂ１〜Ｂ４の評価１、２の結果を表１に示す。
【００９８】
【表１】
2019087681.tif 000003
【００９９】
表１に示すように、接合領域において内リブが交差するように配置した鉛蓄電池Ａ２およびＡ４では、振動試験において下部短絡は発生しなかった。これは、袋状セパレータの接合強度が向上していることから、セパレータ端部のシール外れが発生せず、重負荷寿命試験によって電槽下部に堆積した正極活物質由来の沈殿物と負極板との接触による短絡が抑制されているためと考えられる。これに対し、鉛蓄電池Ａ１およびＡ３では、２０％の高確率で下部短絡が発生した。これは、袋状セパレータの接合強度が十分でないため、振動試験途中で袋状セパレータの接合が一部外れ、接合が外れた部分を介して正極活物質由来の沈殿物と負極板とが接触し、短絡に至ったものと考えられる。
【０１００】
さらに、鉛蓄電池Ａ２およびＡ４では、耐浸透短絡性も鉛蓄電池Ａ１より向上している。これは、内リブの交差により、ギアシール後の圧着部が僅かに厚くなることで、セパレータ端部の接合領域あるいは接合領域と極板領域の間の領域において、負極板とセパレータとの間の距離が僅かに広くなることから、端部周囲での負極板とセパレータとの接触が抑制され、浸透短絡が抑制されたと考えられる。
【０１０１】
このように、本実施形態の鉛蓄電池は、袋状セパレータが負極板を収容する場合に顕著に効果があり、袋状セパレータに負極板を収容した構成の鉛蓄電池において生じる特有の課題を一部解決できる。
【０１０２】
袋状セパレータに正極板を収容して同様の方法で鉛蓄電池を製造し、同様に振動試験を行い、耐浸透短絡性を評価した場合、表１の鉛蓄電池Ｂ１〜Ｂ４に示す結果となった。袋状セパレータに負極板を収容する場合と同様、接合部において内リブが交差するように配置することによって、下部短絡は抑制される。一方、袋状セパレータに正極板を収容する場合には、セパレータ端部における負極板とセパレータとの間の距離は負極板を収容しないことで十分に確保されている。このため、接合部において内リブが交差するように配置した鉛蓄電池Ｂ２、Ｂ４、および、接合部において内リブの交差がない鉛蓄電池Ｂ１、Ｂ３ともに、鉛蓄電池Ａ２およびＡ４と同等の耐浸透短絡性が得られた。
【産業上の利用可能性】
【０１０３】
本発明の一側面に係る鉛蓄電池は、制御弁式および液式の鉛蓄電池に適用可能であり、自動車もしくはバイクなどの始動用の電源として好適に利用できる。
【符号の説明】
【０１０４】
１：鉛蓄電池
２：負極板
３：正極板
４：セパレータ
５：正極棚部
６：負極棚部
７：正極柱
８：貫通接続体
９：負極柱
１１：極板群
１２：電槽
１３：隔壁
１４：セル室
１５：蓋
１６：負極端子
１７：正極端子
１８：液口栓
１００：セパレータ
１０１：ベース部
１０２ａ〜１０２ｅ：内リブ
１０４ａ、１０４ｂ：外リブ
１０６：極板領域
１０８ａ、１０８ｂ：接合領域
１０９ａ、１０９ｂ：接合部
１１０〜１１２、１１４：セパレータシート
【図１】
2019087681.tif 000004
【図２】
2019087681.tif 000005
【図３】
2019087681.tif 000006
【図４】
2019087681.tif 000007
【図５】
2019087681.tif 000008
【図６】
2019087681.tif 000009
【図７】
2019087681.tif 000010
【国際調査報告】
2019087681.tif 000011
2019087681.tif 000012
2019087681.tif 000013
2019087681.tif 000014